СПОСОБ АММОКСИДИРОВАНИЯ ПРОПАНА И ИЗОБУТАНА

1. Способ окислительного аммонолиза насыщенного или ненасыщенного углеводорода или смеси насыщенных или ненасыщенных углеводородов для получения ненасыщенного нитрила, включающий контактирование насыщенного или ненасыщенного углеводорода или смеси насыщенных или ненасыщенных углеводородов с аммиаком и кислородсодержащим газом в присутствии каталитической композиции, содержащей смешанный оксид эмпирической формулы:
1
a
b
c
d
e
f
n
MoVSbNbTeXLO,
где X выбирают их группы, состоящей из Ti, Sn, Ge, Zr, Hf и их смесей; L выбирают из группы, состоящей из La, Ce, Pr, Nd, Sm, Eu, Gd, Tb, Dy, Ho, Er, Tm, Yb, Lu и их смесей;
0.1<a<0.8,
0.01<b<0.6,
0.001<c<0.3,
0.001<d<0.06,
0<e<0.6,
0<f<0.1; и
n представляет собой число атомов кислорода, необходимых для насыщения валентности всех других элементов в смешанном оксиде при условии, что один или несколько других элементов в смешанном оксиде могут присутствовать в более низкой степени окисления, чем их высшая степень окисления, и где a, b, c, d, е и f представляет собой отношение числа молей соответствующего элемента к числу молей Mo.
2. Способ по п.1, в котором каталитическая композиция имеет состав, где 0.2<a<0.4, 0.1<b<0.4, 0.01<c<0.2, 0.002<d<0.05, 0.001<e<0.3 и 0.001<f<0.05.
3. Способ по п.1, в котором X выбирают из группы, состоящей из элементов Ti, Sn и их смесей.
4. Способ по п.1, в котором L выбирают из группы, состоящей из элементов Nd, Ce, Pr и их смесей.
5. Способ по п.1, в котором каталитическая композиция включает носитель, который выбран из группы, состоящей из оксида кремния, оксида алюминия, оксида циркония, оксида титана или их смесей.
6. Способ по п.5, в котором на носителе находится примерно 10-70 мас.% катализатора.
7. Способ по п.1, в котором углеводород включает пропан, изобутан или их смесь.
8. Способ по п.1, в котором подают поток сырья, содержащего насыщенный или ненасыщенный углеводород или смесь насыщенных или ненасыщенных углеводородов, аммиак и кислородсодержащий газ, причем мольное соотношение углеводорода к кислороду составляет примерно 0.125-5.
9. Способ по п.1, который включает подачу потока сырья, содержащего насыщенный или ненасыщенный углеводород или смесь насыщенных или ненасыщенных углеводородов, аммиак и кислородсодержащий газ, причем мольное соотношение углеводорода к аммиаку составляет примерно 0.3-2.5.
10. Способ по п.1, в котором подают поток сырья, содержащего насыщенный или ненасыщенный углеводород или смесь насыщенных или ненасыщенных углеводородов со скоростью, которая регулируется для получения массовой часовой объемной скорости по меньшей мере примерно 0.1 г углеводорода на грамм катализатора.
11. Способ по п.1, в котором подают поток сырья, содержащего насыщенный или ненасыщенный углеводород или смесь насыщенных или ненасыщенных углеводородов со скоростью, которая регулируется для получения массовой часовой объемной скорости по меньшей мере примерно 0.15 г углеводорода на грамм катализатора.
12. Способ по п.1, в котором подают поток сырья, содержащего насыщенный или ненасыщенный углеводород или смесь насыщенных или ненасыщенных углеводородов со скоростью, которая регулируется для получения массовой часовой объемной скорости по меньшей мере примерно 0.2 г углеводорода на грамм катализатора.
13. Способ окислительного аммонолиза насыщенного или ненасыщенного углеводорода или смеси насыщенных или ненасыщенных углеводородов для получения ненасыщенного нитрила, включающий контактирование насыщенного или ненасыщенного углеводорода или смеси насыщенных или ненасыщенных углеводородов с аммиаком и кислородсодержащим газом в присутствии каталитической композиции, содержащей смешанный оксид эмпирической формулы:
1
a
b
c
d
e
f
h
n
MoVSbNbTeXLAgLiO,
где X выбирают их группы, состоящей из Ti, Sn, Ge, Zr, Hf и их смесей; L выбирают из группы, состоящей из La, Се, Рr, Nd, Sm, Eu, Gd, Tb, Dy, Ho, Er, Tm, Yb, Lu и их смесей;
0.1<a<0.8,
0.01<b<0.6,
0.001<c<0.3,
0.001<d<0.06,
0<e<0.6,
0<f«U,
0<g<0.1,
0<h<0.1, и
n представляет число атомов кислорода, необходимых для насыщения валентности всех других элементов в смешанном оксиде при условии, что один или несколько других элементов в смешанном оксиде могут присутствовать в более низкой степени окисления, чем их высшая степень окисления, и где a, b, c, d, е, f, g и h представляют собой отношение числа молей соответствующих элементов к числу молей Mo.
14. Способ по п.13, в котором каталитическая композиция имеет состав, где 0.2<a<0.4, 0.1<b<0.4, 0.01<c<0.2, 0.002<d<0.05, 0.001<e<0.3 и 0.001<f<0.05.
15. Способ по п.13, в котором в каталитической композиции: 0.03<h<0.06.
16. Способ по п.13, в котором X выбирают из группы, состоящей из элементов Ti, Sn и их смесей.
17. Способ по п.13, в котором L выбирают из группы, состоящей из элементов Nd, Ce, Pr и их смесей.
18. Способ по п.13, в котором каталитическая композиция включает носитель, который выбран из группы, состоящей из оксида кремния, оксида алюминия, оксида циркония, оксида титана; или их смесей.
19. Способ по п.18, в котором на носителе содержится примерно 10-70 мас.% катализатора.
20. Способ по п.1, в котором каталитическая композиция имеет состав, где 0.2<a<0.4, 0.1<b<0.4, 0.01<c<0.2, 0.002<d<0.06, 0<е<0.3 и 0<f<0.05.
21. Способ по п.1, в котором каталитическая композиция имеет состав, где 0.2<а<0.4, 0.1<b<0.4, 0.01<с<0.2, 0.002<d<0.05, 0<е<0.3 и 0.001<f<0.05.
22. Способ по п.1, в котором каталитическая композиция имеет состав, где 0.2<а<0.4, 0.1<b<0,4, 0.01<с<0.2, 0.002<d<0.05, 0.001<e<0.3 и 0<f<0.05.
23. Способ по п.13, в котором каталитическая композиция имеет состав, где 0.2<а<0.4, 0.1<b<0.4, 0.01<с<0.2, 0.002<d<0.06, 0<е<0.3 и 0<f<0.05.
24. Способ по п.13, в котором каталитическая композиция имеет состав, где 0.2<а<0.4, 0.1<b<0.4, 0.01<с<0.2, 0.002<d<0.05, 0<e<0.3 и 0.001<f<0.05.
25. Способ по п.13, в котором каталитическая композиция имеет состав, где 0.2<а<0.4, 0.1<b<0.4, 0.01<с<0.2, 0.002<d<0.05, 0.001<е<0.3 и 0<f<0.05.